(57)【要約】【課題】  安価でかつ耐食性および光反射防止性に優れたパトローネ用鋼板とそれを用いたパトローネキャップおよびパトローネ胴部を提供する。【解決手段】  鋼板１に亜鉛めっき層２を形成させ、次いで亜鉛めっき層２上にクロメート系またはオキシ硫酸塩系の表面処理層３を設けた後、その上に黒色樹脂層４、または透明樹脂層３と黒色樹脂層４からなる２層、あるいは黒色樹脂層４と透明樹脂層３からなる２層、もしくはそれぞれ顔料濃度と厚さのことなる第一の黒色樹脂層４ａと第二の黒色樹脂層４ｂからなる２層を設けてパトローネ部材用鋼板とする。【選択図】    図３
2005134467.tif 000002
【特許請求の範囲】
【請求項１】
鋼板の少なくとも片面に、下から順に、亜鉛めっき層、表面処理層、黒色樹脂層が設けられていることを特徴とするパトローネ部材用鋼板。
【請求項２】
黒色樹脂層の厚さが１．２〜２．５μｍであることを特徴とする請求項１に記載のパトローネ部材用鋼板。
【請求項３】
鋼板の少なくとも片面に、下から順に、亜鉛めっき層、表面処理層、透明樹脂層、黒色樹脂層が設けられていることを特徴とするパトローネ部材用鋼板。
【請求項４】
鋼板の少なくとも片面に、下から順に、亜鉛めっき層、表面処理層、黒色樹脂層、透明樹脂層が設けられていることを特徴とするパトローネ部材用鋼板。
【請求項５】
透明樹脂層の厚さが０．１〜１．０μｍ、黒色樹脂層の厚さが０．５〜２．０μｍであることを特徴とする請求項３または請求項４に記載のパトローネ部材用鋼板。
【請求項６】
鋼板の少なくとも片面に、下から順に、亜鉛めっき層、表面処理層、第一の黒色樹脂層、第二の黒色樹脂層が設けられていることを特徴とするパトローネ部材用鋼板。
【請求項７】
第一の黒色樹脂層の厚さが０．１〜１．５μｍ、第二の黒色樹脂層の厚さが０．２５〜２．０μｍであることを特徴とする請求項６に記載のパトローネ部材用鋼板。
【請求項８】
黒色樹脂層が１０〜２０重量％の黒色顔料を有することを特徴とする請求項１〜５のいずれか１項に記載のパトローネ部材用鋼板。
【請求項９】
第一の黒色樹脂層が１０〜２０重量％の黒色顔料を有し、第二の黒色樹脂層が１０〜２０重量％の黒色顔料を有することを特徴とする請求項６または７に記載のパトローネ部材用鋼板。
【請求項１０】
表面処理層がクロメート層であることを特徴とする請求項１，３，４，６のいずれか１項に記載のパトローネ部材用鋼板。
【請求項１１】
表面処理層がオキシ硫酸塩系の表面処理層であることを特徴とする請求項１，３，４，６のいずれか１項に記載のパトローネ部材用鋼板。
【請求項１２】
請求項１〜１１のいずれか１項に記載のパトローネ部材用鋼板を用いてなるパトローネキャップ。
【請求項１３】
請求項１〜１１のいずれか１項に記載のパトローネ部材用鋼板を用いてなるパトローネ胴部。
【発明の詳細な説明】
【技術分野】
【０００１】
本発明は、パトローネ部材用鋼板、特に安価でかつ耐食性および光反射防止性に優れたパトローネ部材用鋼板とそれを用いたパトローネキャップおよびパトローネ胴部に関する。
【背景技術】
【０００２】
従来、写真撮影用のフィルムを収納するパトローネなど、光反射防止を目的とする容器に用いる鋼板として、表面を黒色などに着色した鋼板が用いられている。このような着色鋼板や着色鋼板を用いたパトローネとして、以下に示すものが提案されている。
【０００３】
例えば、特許文献１は、カーボングラック等を主成分とする黒色樹脂皮膜を表面に形成した鋼板もしくはめっき鋼板を開示している。また、特許文献２は、カーボンブラック等で着色した樹脂シートを鋼板に融着または接着してなる写真パトローネを開示している。しかし、前者の鋼板の黒色樹脂皮膜は、加工時の疵付きを防止するために１５μｍ程度の厚膜とする必要があり、後者のパトローネは５〜５０μｍの厚さの樹脂シートを用いるため、コストアップを招いている。
【０００４】
また、特許文献３は、鋼板上に形成させる有機樹脂層の厚さの低減を目的として、コロイダルシリカやポリテトラフルオロエチレン等の潤滑機能付与剤を有機樹脂層に添加して、厚さを５μｍ以下としたパトローネに用いる樹脂被覆鋼板を開示している。しかし、有機樹脂にコロイダルシリカや潤滑機能付与剤を添加して鋼板に塗布する場合、適正な塗布状態を得るための塗布液を適正な粘度範囲に管理することが困難であり、歩留まりを向上させにくい。また、コロイダルシリカや潤滑機能付与剤などに余分なコストを要し、コストダウンの効果に乏しい。
【０００５】
本出願に関する先行技術情報として以下のものがある。
【０００６】
【特許文献１】特開昭５６−０６２９９６号公報
【特許文献２】特開平１０−１４２７４３号公報
【特許文献３】再公表ＷＯ００／０４２０８号公報
【発明の開示】
【発明が解決しようとする課題】
【０００７】
本発明は、安価でかつ耐食性および光反射防止性に優れたパトローネ部材用鋼板とそれを用いたパトローネキャップおよびパトローネ胴部を提供することを目的とする。
【課題を解決するための手段】
【０００８】
本発明のパトローネ部材用鋼板は、鋼板の少なくとも片面に、下から順に、亜鉛めっき層、表面処理層、黒色樹脂層が設けられていることを特徴とするパトローネ部材用鋼板（請求項１）であり、
上記（請求項１）のパトローネ部材用鋼板において、黒色樹脂層の厚さが１．２〜２．５μｍであること（請求項２）を特徴とする。
【０００９】
さらに、本発明のパトローネ部材用鋼板は、鋼板の少なくとも片面に、下から順に、亜鉛めっき層、表面処理層、透明樹脂層、黒色樹脂層が設けられていることを特徴とするパトローネ部材用鋼板（請求項３）、または
鋼板の少なくとも片面に、下から順に、亜鉛めっき層、表面処理層、黒色樹脂層、透明樹脂層が設けられていることを特徴とするパトローネ部材用鋼板（請求項４）、であり、
上記（請求項３または４）のパトローネ部材用鋼板において、透明樹脂層の厚さが０．１〜１．０μｍ、黒色樹脂層の厚さが０．５〜２．０μｍであること（請求項５）を特徴とする。
【００１０】
さらに、本発明のパトローネ部材用鋼板は、鋼板の少なくとも片面に、下から順に、亜鉛めっき層、表面処理層、第一の黒色樹脂層、第二の黒色樹脂層が設けられていることを特徴とするパトローネ部材用鋼板（請求項６）であり、
上記（請求項６）のパトローネ部材用鋼板において、第一の黒色樹脂層の厚さが０．１〜１．５μｍ、第二の黒色樹脂層の厚さが０．２５〜２．０μｍであること（請求項７）を特徴とする。
【００１１】
またさらに、本発明のパトローネ部材用鋼板は、上記（請求項１〜５）のパトローネ部材用鋼板において、黒色樹脂層が１０〜２０重量％の黒色顔料を有すること（請求項８）を特徴とする。
【００１２】
またさらに、本発明のパトローネ部材用鋼板は、上記（請求項６または７）のパトローネ部材において、第一の黒色樹脂層が１０〜２０重量％の黒色顔料を有し、第二の黒色樹脂層が１０〜２０重量％の黒色顔料を有すること（請求項９）を特徴とする。
【００１３】
さらにまた、本発明のパトローネ部材用鋼板は、上記（請求項１，３，４，６）のパトローネ部材において、表面処理層がクロメート層であること（請求項１０）、または表面処理層がオキシ硫酸塩系の表面処理層であること（請求項１１）を特徴とする。
【００１４】
そして、本発明のパトローネキャップは、上記（ 請求項１〜１１）のいずれかのパトローネ部材用鋼板を用いてなるパトローネキャップ（請求項１２）であり、
本発明のパトローネ胴部は、上記（ 請求項１〜１１）のいずれかのパトローネ部材用鋼板を用いてなるパトローネ胴部（請求項１３）である。
【発明の効果】
【００１５】
本発明のパトローネ部材用鋼板は上記のように構成されており、亜鉛めっき鋼板にクロメート層やオキシ硫酸塩系の表面処理層を設けているので耐食性に優れており、錆が発生しにくい。また、このように表面処理を施した亜鉛めっき鋼板に、樹脂に黒色顔料を含有した黒色樹脂層を設けているので、光反射防止性に優れている。また、樹脂層を透明樹脂層と黒色樹脂層の２層または第一の黒色樹脂層と第二の黒色樹脂層の２層とした場合、膜厚が３μｍ以下であってもさらに優れた耐食性と光反射防止性が得られ、また安価に製造することができる。
【発明を実施するための最良の形態】
【００１６】
以下、図面を参照しながら本発明を説明する。図１〜４に本発明のパトローネ部材用鋼板の例を断面図で示す。図中の各符号はそれぞれ次のものを指す。すなわち符号１は鋼板、符号２は亜鉛めっき層、符号３は表面処理層、符号４は黒色樹脂層、符号４ａは第一の黒色樹脂層、符号４ｂは第二の黒色樹脂層、符号５は透明樹脂層、符号１０はパトローネ部材用鋼板をそれぞれ表している。
【００１７】
図５に図１〜４に示した本発明のパトローネ部材用鋼板を用いたパトローネの斜視図を示す。パトローネは円筒状のパトローネ胴部７の上下端にそれぞれパトローネキャップ６をかしめて構成される。
【００１８】
本発明のパトローネ部材用鋼板１０は、図１に示すように、鋼板１の片面または両面に、下から順に、亜鉛めっき層２、表面処理層３、黒色樹脂層４が設けられた構成、または図２に示すように、鋼板１の片面または両面に、下から順に、亜鉛めっき層２、表面処理層３、透明樹脂層５、黒色樹脂層４が設けられた構成、または図３に示すように、鋼板１の片面または両面に、下から順に、亜鉛めっき層２、表面処理層３、黒色樹脂層４、透明樹脂層５が設けられた構成、もしくは図４に示すように、鋼板１の片面または両面に、下から順に、亜鉛めっき層２、表面処理層３、第一の黒色樹脂層４ａ、第二の黒色樹脂層４ｂが設けられた構成、のいずれかであることが好ましい。
【００１９】
撮影前の写真フィルムを収納する容器であるパトローネは、寒冷の極地地域から高温多湿の熱帯地域に至る、様々な気候環境において長期間フィルムに変化が生じないように保存可能でなくてはならない。そのため、容器に用いる素材としては、優れた耐食性を有し、かつ廉価であることが求められ、鋼板に亜鉛めっきを施した亜鉛めっき鋼板に黒色などの着色層を設けてパトローネ部材とする。
【００２０】
本発明のパトローネ部材用鋼板１０において、鋼板１の上に設ける亜鉛めっき層２は、電気めっき、無電解めっき、溶融めっきのいずれを用いて形成させてもよい。また、亜鉛めっきとしては、純亜鉛めっき、合金亜鉛めっきのいずれであってもよい。合金亜鉛めっきとしては、電気めっきや無電解めっきを用いて、コバルト、ニッケル、モリブデン、鉄、クロム、マンガンなどの金属または金属酸化物の少なくとも１種以上を亜鉛めっき中に合金化させて析出させたものおよび分散させて析出させたもの、さらに溶融めっきを用いて、亜鉛−アルミニウム合金、亜鉛−ニッケル合金などの合金を加熱溶融してその中に鋼板を浸漬して付着させたものなどを上げることができる。
【００２１】
鋼板上に亜鉛めっき層を設けたのみでは白錆などの腐食生成物が生じるおそれがあるので、さらに耐食性を向上させるため、上記のようにして得られた亜鉛めっき鋼板に表面処理を施し、亜鉛めっき層２上に表面処理層３を形成させる。表面処理としてはクロメート系の、無水クロム酸水溶液や重クロム酸塩の水溶液中において電解するか、またはこれらの溶液中に浸漬することにより、亜鉛めっき層２上に金属クロムおよび／またはクロム水和酸化物からなるクロメート層を設ける方法、およびモリブデン、チタン、バナジウム、ジルコニウムのオキシ硫酸塩の１種以上と、リン化合物、亜鉛化合物、ホスホン酸塩とを含有する水溶液中において電解するかまたは水溶液中に浸漬することにより、亜鉛めっき層２上にモリブデン、チタン、バナジウム、ジルコニウムの１種以上とリンと亜鉛とが皮膜の骨格となる、オキシ硫酸塩系の表面処理皮膜層を設けることが好ましい。これらの表面処理層３を亜鉛めっき層２上に設けることにより、亜鉛めっき鋼板の耐食性をさらに向上させ、また表面処理層３上に設ける黒色樹脂層４、透明樹脂層５、または第一の黒色樹脂層４ａの密着力も向上させることができる。
【００２２】
次いで、表面処理層３を設けた亜鉛めっき鋼板の表面処理層３上に光反射防止用の黒色樹脂層を設ける。黒色樹脂層は、図１に示すように、表面処理層３上に単層の黒色樹脂層４として設けるか、または図２に示すように、表面処理層３上にまず透明樹脂層５を設けその上に黒色樹脂層４を設ける２層樹脂層として設けるか、あるいは図３に示すように、表面処理層３上にまず黒色樹脂層４を設けその上に透明樹脂層５を設ける２層樹脂層として設けるか、もしくは図４に示すように、表面処理層３上にまず第一の黒色樹脂層４ａを設けその上に第二の黒色樹脂層４ｂを設ける２層樹脂層として設ける。
【００２３】
これらの樹脂層に用いる樹脂としては、水性樹脂であることが好ましく、ウレタン系樹脂、ポリエステル系樹脂、アクリル系樹脂、オレフィン系樹脂などを用いることができる。これらの水性樹脂のうち、ウレタン系樹脂としてはウレタン樹脂、およびウレタン樹脂をアクリル、オレフィン、ポリエステル、フッ素などで変性したウレタン樹脂を用いることが好ましい。
【００２４】
これらの水性樹脂を黒色樹脂とするために含有させる黒色顔料としては、平均粒子系が０．０１〜５０μｍの黒鉛粉、カーボンブラックなどを用いることができる。平均粒子系が０．０１μｍ未満の粉末を用いると分散不良になりやすく、凝集して不均一な塊が生じることがある。平均粒子系が５０μｍ未満を超える粉末を用いると分散性は向上するが、隠蔽性が低下し、十分な光反射防止性が得られなくなる。
【００２５】
図１に示すように、表面処理層３上に単層の黒色樹脂層４として設ける場合は、水性樹脂に黒色顔料を乾燥重量で１０〜２０重量％含有させ、黒色樹脂層の厚さを乾燥後の厚さで１．２〜２．５μｍとすることが好ましい。含有量が１０重量％未満でかつ厚さが１．２μｍ未満では耐食性に乏しく、また隠蔽性が不足し、十分な光反射防止性が得られない。一方、黒色顔料を２０重量％を超えて含有させても、また２．５μｍを超える厚さとしても隠蔽性は向上せず、コスト的に有利でなくなる。
【００２６】
図２に示すように、表面処理層３上にまず透明樹脂層５を設け、その上に黒色樹脂層４を設ける２層樹脂層として設ける場合、および 図３に示すように、表面処理層３上にまず黒色樹脂層４を設け、その上に透明樹脂層５を設ける２層樹脂層として設ける場合、表面処理層３上に単層の黒色樹脂層４として設ける場合よりも耐食性が向上する。その理由は、黒鉛粉やカーボンブラックを含有し導電性を有する黒色樹脂層が、極く薄い表面処理層を介して亜鉛めっき層と接していると、炭素と亜鉛とで電池が形成され、腐食の原因となるのに対し、図２に示すように、亜鉛めっき層と黒色樹脂層の間に被覆性に優れた絶縁性の透明樹脂層を介在していると電池が形成されることがなく、良好な耐食性が保たれるものと考えられる。また、図３に示すように、導電性を有する黒色樹脂層が、極く薄い表面処理層を介して亜鉛めっき層と接していても、黒色樹脂層上に被覆性に優れた絶縁性の透明樹脂層が形成されていると大気中の水分が遮断されるので電池が形成されることがなく、良好な耐食性が保たれるものと考えられる。これらの図２および図３の構成において、透明樹脂層５と黒色樹脂層４の２層樹脂層、または黒色樹脂層４と透明樹脂層５の２層樹脂層として構成する場合、透明樹脂層５の厚さを０．１〜１．０μｍ、黒色樹脂層４の厚さを０．５〜２．０μｍとすることが好ましい。また、黒色樹脂層４の黒色顔料の含有量は１０〜２０重量％であることが好ましい。透明樹脂層５の厚さが０．１μｍ未満であると連続した皮膜層となりにくく、皮膜層の不連続部分で亜鉛めっき層３と黒色樹脂層４が直接接するようになり、この部分で炭素と亜鉛の電池が形成され、耐食性が向上しない。一方、透明樹脂層５の厚さが１．０μｍを超えても耐食性の向上効果が飽和し、コスト的に有利でなくなる。さらに、黒色樹脂層５の黒色顔料の含有量は、単層の樹脂層として設ける場合と同様の理由で同一の範囲とする。黒色樹脂層５の厚さについては、０．５μｍ未満では隠蔽性が不足し、十分な光反射防止性が得られず、２．０μｍを超えても隠蔽性は向上せず、コスト的に有利でなくなる。
【００２７】
図４に示すように、表面処理層３上にまず第一の黒色樹脂層４ａを設けその上に第二の黒色樹脂層４ｂを設ける２層樹脂層として設けることにより、隠蔽性を増加させて光反射防止性を向上させることもできる。この場合、第一の黒色樹脂層の厚さを０．１〜１．５μｍ、第二の黒色樹脂層の厚さを０．２５〜２．０μｍとし、また第一の黒色樹脂層の黒色顔料の含有量を１０〜２０重量％、第二の黒色樹脂層の黒色顔料の含有量をが１０〜２０重量％とすることが好ましい。それぞれの黒色樹脂層の厚さおよび黒色顔料の含有量が上記好適範囲の下限未満では目的とするだけの隠蔽性の増加が得られず、光反射防止性がそれほど向上しない。一方、それぞれの黒色樹脂層の厚さおよび黒色顔料の含有量が上記好適範囲の上限を超えると隠蔽性の増加効果が飽和し、コスト的に有利でなくなる。
【００２８】
本発明のパトローネ部材用鋼板は上記のようにして得られるが、亜鉛めっき層、表面処理層、黒色樹脂層、透明樹脂層などの各層は、鋼板の片面に設けてもよいし両面に設けてもよい。片面に設ける場合、他の面には本発明の範囲外の層を設けてもよい。図５に示す本発明のパトローネキャップ６は、上記の本発明のパトローネ部材用鋼板１０をプレス装置を用いて中心に孔部を有する円板に打ち抜くと同時に端部を所定の形状に加工して得られる。また、本発明のパトローネ胴部７は、上記の本発明のパトローネ部材用鋼板１０を所定寸法で切り出し、円筒状に丸めることにより得られる。そしてこの円筒状の丸めたパトローネ胴部７の上下両端部にパトローネキャップ６をかしめてパトローネとする。
【実施例】
【００２９】
以下、実施例を示し本発明を詳細に説明する。
【００３０】
板厚０．２４ｍｍの焼鈍および調質圧延を施した冷延鋼板を、７％水酸化ナトリウム水溶液中で電解脱脂し、水洗した後７０ｇ／Ｌの硫酸水溶液中で酸洗し、さらに水洗した後、下記の条件で３種類の亜鉛めっきを施した。
【００３１】
[めっきＡ：純亜鉛めっき]
浴組成
ＺｎＳＯ４・７Ｈ２Ｏ                  ２５０ｇ／Ｌ
（ＮＨ４）２ＳＯ４                         ３０ｇ／Ｌ
浴温                                    ４０℃
電流密度                                ２０Ａ／ｄｍ２
めっき付着量                              ５ｇ／ｍ２
【００３２】
[めっきＢ：亜鉛−コバルト−モリブデン合金めっき]
浴組成
ＺｎＳＯ４・７Ｈ２Ｏ                  ２５０ｇ／Ｌ
ＣｏＳＯ４・７Ｈ２Ｏ                    ５０ｇ／Ｌ
（ＮＨ４）２Ｍｏ７Ｏ２４・４Ｈ２Ｏ          ０．２ｇ／Ｌ
（ＮＨ４）２ＳＯ４                         ３０ｇ／Ｌ
光沢剤（ジシアンジアミドホルムアルデヒド縮合物の塩酸塩）  ４ｍＬ／Ｌ
浴温                                    ４０℃
電流密度                                ２０Ａ／ｄｍ２
めっき付着量                              ５ｇ／ｍ２
【００３３】
[めっきＣ：亜鉛−ニッケル合金めっき]
浴組成
ＺｎＳＯ４・７Ｈ２Ｏ                  ２５０ｇ／Ｌ
ＮｉＳＯ４・６Ｈ２Ｏ                    ５０ｇ／Ｌ
（ＮＨ４）２ＳＯ４                         １５ｇ／Ｌ
ポリビニルアルコール                    ２ｇ／Ｌ
浴温                                    ５０℃
電流密度                                ２５Ａ／ｄｍ２
めっき付着量                              ５ｇ／ｍ２
【００３４】
次いで、これらの３種類の亜鉛めっき鋼板に、以下に示す条件でクロメート系およびオキシ硫酸塩系のいずれかの表面処理を施した。
【００３５】
[表面処理Ｄ：クロメート系表面処理]
浴組成
ＣｒＯ３                                 ６０ｇ／Ｌ
ＮａＦ                                    ３ｇ／Ｌ
浴温                                      ５０℃
電流密度                                  ２０Ａ／ｄｍ２
皮膜量
クロム水和酸化物（クロムとして）        ３５ｍｇ／ｍ２
【００３６】
[表面処理Ｅ：オキシ硫酸塩系表面処理]
浴組成
ＶＯＳＯ４                                1０ｇ／Ｌ
ＮａＨ２ＰＯ４                              ３ｇ／Ｌ
ＺｎＯ                                    １ｇ／Ｌ
５０％アミノトリ                        ４０ｇ／Ｌ
ＭｇＳＯ４                               １０ｇ／Ｌ
Ｎａ２ＳＯ４                              １０ｇ／Ｌ
浴温                                      ４０℃
ｐＨ                                    ２．５
電流密度                                  ２０Ａ／ｄｍ２
皮膜量                                  ０．１ｇ／ｍ２
【００３７】
上記のようにして、表面処理を施した亜鉛めっき鋼板を作成した。次いで、これらの表面処理亜鉛めっき鋼板に、樹脂層を構成する水性樹脂としてアクリル変性した水性ポリウレタン樹脂を、黒色顔料として平均粒径０．２μｍのカーボンブラックを用い、表１に示す条件で単層の黒色樹脂層、透明樹脂層と黒色樹脂層、または黒色樹脂層と透明樹脂層からなる２層樹脂層、第一の黒色樹脂層と第二の黒色樹脂層からなる２層樹脂層のいずれかを形成させ、試料番号１〜１６で示す供試材を作成した。
【００３８】
【表１】
2005134467.tif 000003
【００３９】
このようにして作成した試料番号１〜１６の試料について、下記の項目の特性を評価した。
【００４０】
[耐食性]
試料を半径１ｍｍで１８０度折り曲げた後、ＪＩＳ−Ｚ２３７１に基づいて塩水噴霧試験を実施し、折り曲げ部の外側を観察面として肉眼観察し、下記の評点で耐食性を評価した。
評点○：表面に変化は認められない。
評点△：表面にわずかな白錆が認められる。
評点×：表面にかなりの白錆が認められる。
【００４１】
[黒色度]
色差計を用いてＬ値を測定し、下記の評点で黒色度を評価した。
評点◎：Ｌ値１４未満
評点○：Ｌ値１４〜１５未満
評点△：Ｌ値１５〜１６未満
評点×：Ｌ値１６以上
【００４２】
[色ムラ]
色差計を用いてＬ値を測定し、下記の評点で色ムラを評価した。
評点◎：Ｌ値の最大値と最小値の差≦±０．５
評点○：Ｌ値の最大値と最小値の差≦±１
評点△：Ｌ値の最大値と最小値の差≦±２
評点×：Ｌ値の最大値と最小値の差＞２
以上の評価結果を表２に示す。
【００４３】
【表２】
2005134467.tif 000004
【００４４】
表２に示すように、本発明のパトローネ部材用鋼板は、耐食性、黒色度、色ムラのいずれにおいても優れた特性を示す。
【産業上の利用可能性】
【００４５】
本発明のパトローネ部材用鋼板は上記のように構成されており、耐食性、黒色度、色ムラに優れており、また安価に製造することができる。本発明のパトローネ部材用鋼板を用いたパトローネは耐白錆性や光反射防止性に優れているので、写真フィルムを長期間収納した場合でも、フィルムに悪影響を与えることがない。
【図面の簡単な説明】
【００４６】
【図１】本発明のパトローネ部材用鋼板の一例を示す概略断面図
【図２】本発明のパトローネ部材用鋼板の他の一例を示す概略断面図
【図３】本発明のパトローネ部材用鋼板の他の一例を示す概略断面図
【図４】本発明のパトローネ部材用鋼板の他の一例を示す概略断面図
【図５】本発明のパトローネキャップおよびパトローネ胴部を示す斜視図
【符号の説明】
【００４７】
１    鋼板
２    亜鉛めっき層
３    表面処理層
４    黒色樹脂層
４ａ  第一の黒色樹脂層
４ｂ  第二の黒色樹脂層
５    透明樹脂層
６    パトローネキャップ
７    パトローネ胴部
１０    パトローネ部材用鋼板
【図１】
2005134467.tif 000005
【図２】
2005134467.tif 000006
【図３】
2005134467.tif 000007
【図４】
2005134467.tif 000008
【図５】
2005134467.tif 000009